(57)【要約】  それは、マイクロポーラスアルミノチタノシリケート結晶性ゼオライト、その調製方法及び利用に関する。それは、ゼオライトを含む触媒の存在下における、式（Ｉ）2021535074.tif 000015の化合物とＨ２Ｏ２との反応による触媒的ヒドロキシル化に及ぶ。【選択図】なし
2021535074.tif 000002
【特許請求の範囲】
【請求項１】
ＡｌＯ２、ＳｉＯ２及びＴｉＯ２の四面体ユニットの三次元骨格と、
ＴｉｐＭｍｎ＋ＡｌｘＳｉＯｙ
（式中、
−  ｐは、Ｓｉに対するＴｉのモル比であり、且つ０．００５〜約０．１の値を有し、
−  Ｍは、カリウムイオン及び／若しくはナトリウムイオン又はそれらの交換可能なカチオンを表し、
−  ｍは、Ｓｉに対するＭのモル比であり、且つ約０．００１〜約０．０５で変動し、
−  ｎは、Ｍの原子価であり、
−  ｘは、Ｓｉに対するＡｌのモル比であり、且つ０．００２５〜約０．１で変動し、及び
−  ｙは、式：
ｙ＝（４・ｐ＋ｍ・ｎ＋３・ｘ＋４）／２
によって決定される値を有する）
の実験式によって表される、合成されたまま且つ無水状態の実験的組成とを有するマイクロポーラスアルミノチタノシリケート結晶性ゼオライトにおいて、
−  少なくとも、表Ａ：
2021535074.tif 000013
（表中、２１．７°に等しい２θ角におけるＭＳＥ骨格に特徴的なピーク強度と、２３．３°に等しい２θ角におけるＭＦＩ骨格に特徴的なピーク強度との比は、Ｘ線回折パターンにおいて８０：１〜１：１の範囲である）
に記載されている強度を有するＸ線回折パターンを有することを特徴とするマイクロポーラスアルミノチタノシリケート結晶性ゼオライト。
【請求項２】
ｐは、０．００８〜０．１である、請求項１に記載のゼオライト。
【請求項３】
ｍは、０．００１〜０．０１である、請求項１又は２に記載のゼオライト。
【請求項４】
ｘは、０．００２５〜０．０２である、請求項１〜３のいずれか一項に記載のゼオライト。
【請求項５】
ｙは、２〜３である、請求項１〜４のいずれか一項に記載のゼオライト。
【請求項６】
ＭＳＥ型骨格及びＭＦＩ型骨格の両方を有し、及びＭＳＥ型骨格の形態で存在する前記結晶性ゼオライトの重量割合は、前記ゼオライトの総重量を基準として５０％〜９９％の範囲であり、且つＭＦＩ型骨格の形態で存在する前記結晶性ゼオライトの重量割合は、前記ゼオライトの総重量を基準として１％〜５０％の範囲である、請求項１〜５のいずれか一項に記載のゼオライト。
【請求項７】
請求項１〜６のいずれか一項に記載のマイクロポーラスアルミノチタノシリケート結晶性ゼオライトを合成する方法であって、少なくとも、
（ｉ）少なくとも水、及び
−  アルミニウム源、
−  アルカリ源、
−  構造規定剤、
−  ケイ素源、
−  ＡｌＯ２及びＳｉＯ２の四面体ユニットの三次元骨格を有し、且つＭＳＥ骨格型を有する結晶性アルミノシリケートゼオライト
を含む混合物を調製する工程、
（ｉｉ）ゼオライトを形成するのに十分な時間にわたり、１００℃〜２００℃の温度で前記反応混合物を加熱する工程、
（ｉｉｉ）酸を用いて前記ゼオライトを脱アルミニウム化する工程、
（ｉｖ）任意選択的に、前記脱アルミニウム化ゼオライトを５００〜１０００℃の温度で焼成する工程、
（ｖ）前記ゼオライトをチタン源と接触させる工程、及び
（ｖｉ）前記ゼオライトを５００〜１０００℃の温度で焼成する工程
を含む方法。
【請求項８】
工程（ｉ）における前記構造規定剤は、ジメチルジプロピルアンモニウム、コリン、エチルトリメチルアンモニウム（ＥＴＭＡ）、ジエチルジメチルアンモニウム（ＤＥＤＭＡ）、テトラエチルアンモニウム（ＴＥＡ）、テトラプロピルアンモニウム（ＴＰＡ）、トリメチルプロピルアンモニウム、トリメチルブチルアンモニウム、ジメチルジエタノールアンモニウム及びこれらの混合物からなる群から選択される有機アンモニウムカチオンを有する有機化合物である、請求項７に記載の方法。
【請求項９】
工程（ｉ）における前記構造規定剤は、水酸化化合物、塩化化合物、臭化化合物、ヨウ化化合物又はフッ化化合物である、請求項７又は８に記載の方法。
【請求項１０】
工程（ｉ）における前記構造規定剤は、ジメチルジプロピルアンモニウムヒドロキシド、ジメチルジプロピルアンモニウムクロリド、ジメチルジプロピルアンモニウムブロミド、エチルトリメチルアンモニウムヒドロキシド、ジエチルジメチルアンモニウムヒドロキシド、テトラエチルアンモニウムヒドロキシド、テトラプロピルアンモニウムヒドロキシド又はテトラプロピルアンモニウムクロリドからなる群において選択される、請求項７〜９のいずれか一項に記載の方法。
【請求項１１】
工程（ｉ）における、ＡｌＯ２及びＳｉＯ２の四面体ユニットの三次元骨格を有し、且つＭＳＥ骨格型を有する前記結晶性アルミノシリケートゼオライトは、ＭＣＭ−６８、ＹＮＵ−２又はＵＺＭ−３５である、請求項７〜１０のいずれか一項に記載の方法。
【請求項１２】
ケイ素源と、ＡｌＯ２及びＳｉＯ２の四面体ユニットの三次元骨格を有し、且つＭＳＥ骨格型を有する前記結晶性アルミノシリケートゼオライトとの重量比は、３：１〜４０：１の範囲である、請求項７〜１１のいずれか一項に記載の方法。
【請求項１３】
前記アルカリ源は、水酸化カリウム及び／又はカリウム塩を含む、請求項７〜１２のいずれか一項に記載の方法。
【請求項１４】
前記アルカリ源は、水酸化カリウム及び／又はカリウム塩並びに水酸化ナトリウム及び／又はナトリウム塩を含み、Ｋ＋／Ｎａ＋のモル比は、２〜５の範囲である、請求項１３に記載の方法。
【請求項１５】
原子Ｓｉ／Ａｌ比は、工程（ｉｉｉ）後に５０〜４００である、請求項７〜１４のいずれか一項に記載の方法。
【請求項１６】
前記チタン源は、工程（ｖ）において気相で導入される、請求項７〜１５のいずれか一項に記載の方法。
【請求項１７】
前記合成されたゼオライトは、請求項１〜６のいずれか一項に記載のゼオライトである、請求項７〜１６のいずれか一項に記載の方法。
【請求項１８】
請求項７〜１７のいずれか一項に記載の方法から得ることができる、請求項１〜６のいずれかに記載のマイクロポーラスアルミノチタノシリケート結晶性ゼオライト。
【請求項１９】
請求項１〜６のいずれか一項に記載のマイクロポーラスアルミノチタノシリケート結晶性ゼオライトを含む触媒組成物。
【請求項２０】
触媒の総重量を基準として５０重量％〜１００重量％のマイクロポーラスアルミノチタノシリケート結晶性ゼオライトを含む、請求項１９に記載の触媒組成物。
【請求項２１】
触媒的ヒドロキシル化反応であって、請求項１〜６のいずれか一項に記載のマイクロポーラスアルミノチタノシリカライト結晶性ゼオライトを含む触媒の存在下において、式（Ｉ）
2021535074.tif 000014
（式中、
−  ｎは、０〜４、好ましくは０、１又は２に等しい数であり、
−  Ｒ１は、同じであるか又は異なり、アルキル基、アルコキシ基、ヒドロキシル基、ハロゲン原子、ハロアルキル基又はパーハロアルキル基を表し、
−  Ｒ２は、水素原子、アルキル基、シクロアルキル基、アリール基又はアラルキル基を表す）
の化合物をＨ２Ｏ２と反応させることによる触媒的ヒドロキシル化反応。
【請求項２２】
前記式（Ｉ）の化合物は、フェノール、ｍ−クレゾール、ｏ−クレゾール、２−メトキシフェノール、２−エトキシフェノール、アニソール及びフェネトールからなる群において選択される、請求項２１に記載の触媒的ヒドロキシル化反応。
【請求項２３】
オルト／パラのモル比は、１以下、好ましくは０．５以下、より好ましくは０．２以下、更により好ましくは０．１以下である、請求項２１又は２２に記載の触媒的ヒドロキシル化反応。
【発明の詳細な説明】
【技術分野】
【０００１】
関連出願の相互参照
本出願は、２０１８年８月２４日に出願された国際出願ＰＣＴ／中国特許出願公開第２０１８／１０２２９９号に対する優先権を主張し、この出願の内容全体は、あらゆる目的のために参照により本明細書に組み込まれる。
【０００２】
本発明は、マイクロポーラスアルミノチタノシリケート結晶性ゼオライト、その調製方法及び利用に関する。
【背景技術】
【０００３】
先行技術についての以下の考察は、本発明を適切な技術的前後関係に置き、その利点がより十分に理解されることを可能にするために提供される。しかしながら、本明細書の全体にわたる先行技術のいかなる考察も、そのような先行技術が広く知られているか、又は当技術分野における共通の一般知識の一部を形成するという明確な又は暗黙の了解と見なされるべきではないことが理解されるべきである。
【０００４】
ゼオライトは、マイクロポーラスであり、且つＡｌＯ２及びＳｉＯ２の四面体を共有する角から形成される結晶性アルミノシリケート組成物である。天然及び人工的に調製されたものの両方の多数のゼオライトが様々な工業プロセスで使用されている。合成ゼオライトは、Ｓｉ及びＡｌの適切な供給源と、アルカリ金属、アルカリ土類金属、アミン又は有機アンモニウムカチオンなどの構造規定剤とを使用する水熱合成によって調製される。構造規定剤は、ゼオライトの細孔内に存在し、最終的に形成される具体的な構造に大きく関与する。これらの種は、アルミニウムに関連する骨格電荷のバランスを取り、空間充填剤としても機能することができる。ゼオライトは、均一な寸法の細孔開口部を有すること、大きいイオン交換容量を有すること、及び永久ゼオライト結晶構造を構成する原子を有意に動かすことなく結晶の内部空隙全体に分散する吸着相を可逆的に脱離できることを特徴とする。ゼオライトは、炭化水素変換反応の触媒として使用することができ、この反応は、細孔内の内部表面だけでなく、外部表面でも生じさせることができる。
【０００５】
ＭＣＭ−６８と呼ばれる１つの特定のゼオライトが１９９９年にＣａｌａｂｒｏらによって開示された（米国特許第６，０４９，０１８号明細書）。この特許は、ジカチオン規定剤であるＮ，Ｎ，Ｎ，Ｎ−テトラアルキルビシクロ［２．２．２．］オクト−７−エン−２，３：５，６−ジピロリジニウムジカチオン及びＮ，Ｎ，Ｎ，Ｎ−テトラアルキルビシクロ［２．２．２．］オクタン−２，３：５，６−ジピロリジニウムジカチオンからのＭＣＭ−６８の合成を記載している。ＭＣＭ−６８は、各チャネルが四面体配位原子の１２員環によって定義される少なくとも１つのチャネルシステムと、各チャネルが四面体配位原子の１０員環によって定義される少なくとも２つの追加の独立したチャネルシステムとを有し、固有の１０員環チャネルの数が１２員環チャネルの数の２倍であることが見出されている。
【０００６】
ＵＺＭ−３５と呼ばれる別の特定のゼオライトは、米国特許第７９２２９９７号明細書で報告されているように、ＭＣＭ−６８で観察されるものと同様のトポロジーを有する。
【０００７】
ＭＳＥトポロジーを有するＴｉ−ＭＣＭ−６８は、Ｃｈｅｍ．Ｌｅｔｔ．２０１７，４６，１８４２−１８４５及びＡＣＳ  Ｃａｔａｌ．２０１４，４，２６５３−２６５７で報告されているように、選択的フェノール酸化触媒として開発された。しかしながら、フェノールの変換及びヒドロキノンへの選択性は、工業化のために依然として十分に理想的ではない。
【発明の概要】
【０００８】
したがって、上述したプロセスの欠点を考慮して、本発明の目的は、チタン置換ゼオライト、特にＨ２Ｏ２の変換に対する高い触媒活性を有し、Ｈ２Ｏ２を用いたフェノールのヒドロキシル化反応におけるヒドロキノンに対する高い選択性を有するマイクロポーラスアルミノチタノシリケート結晶性ゼオライトを提供することである。より一般的には、本発明の結晶性ゼオライトは、Ｈ２Ｏ２の変換に対する高い触媒活性を有し、式（Ｉ）の化合物のパラ−ヒドロキシル化に対して高い選択性を有する。
【０００９】
一態様では、本発明は、ＡｌＯ２、ＳｉＯ２及びＴｉＯ２の四面体ユニットの三次元骨格と、
ＴｉｐＭｍｎ＋ＡｌｘＳｉＯｙ
（式中、
−  ｐは、Ｓｉに対するＴｉのモル比であり、且つ０．００５〜約０．１の値を有し、
−  Ｍは、カリウムイオン及び／若しくはナトリウムイオン又はそれらの交換可能なカチオンを表し、
−  ｍは、Ｓｉに対するＭのモル比であり、且つ約０．００１〜約０．０５で変動し、
−  ｎは、Ｍの原子価であり、
−  ｘは、Ｓｉに対するＡｌのモル比であり、且つ０．００２５〜約０．１で変動し、及び
−  ｙは、式：
ｙ＝（４・ｐ＋ｍ・ｎ＋３・ｘ＋４）／２
によって決定される値を有する）
の実験式によって表される、合成されたまま且つ無水状態の実験的組成とを有するマイクロポーラスアルミノチタノシリケート結晶性ゼオライトにおいて、
−  少なくとも、表Ａに記載されている強度を有するＸ線回折パターンを有することを特徴とするマイクロポーラスアルミノチタノシリケート結晶性ゼオライトに関する。
【００１０】
2021535074.tif 000003
【００１１】
表中、２１．７°に等しい２θ角におけるＭＳＥ骨格に特徴的なピーク強度と、２３．３°に等しい２θ角におけるＭＦＩ骨格に特徴的なピーク強度との比は、Ｘ線回折パターンにおいて８０：１〜１：１の範囲である。
【００１２】
別の態様では、本発明は、上述されたマイクロポーラスアルミノチタノシリケート結晶性ゼオライトを合成する方法であって、少なくとも、
（ｉ）少なくとも水、及び
−  アルミニウム源、
−  アルカリ源、
−  構造規定剤、
−  ケイ素源、
−  ＡｌＯ２及びＳｉＯ２の四面体ユニットの三次元骨格を有し、且つＭＳＥ骨格型を有する結晶性アルミノシリケートゼオライト
を含む混合物を調製する工程、
（ｉｉ）ゼオライトを形成するのに十分な時間にわたり、１００℃〜２００℃の温度で反応混合物を加熱する工程、
（ｉｉｉ）酸を用いてゼオライトを脱アルミニウム化する工程、
（ｉｖ）任意選択的に、脱アルミニウム化ゼオライトを５００〜１０００℃の温度で焼成する工程、
（ｖ）ゼオライトをチタン源と接触させる工程、
（ｖｉ）ゼオライトを５００〜１０００℃の温度で焼成する工程
を含む方法にも関する。
【００１３】
本発明は、上述されたゼオライトを含む触媒組成物にも関する。
【００１４】
本発明は、前述されたゼオライトを含む触媒の存在下における、Ｈ２Ｏ２を用いた、式（Ｉ）
2021535074.tif 000004
（式中、
−  ｎは、０〜４、好ましくは０、１又は２に等しい数であり、
−  Ｒ１は、同じであるか又は異なり、アルキル基、アルコキシ基、ヒドロキシル基、ハロゲン原子、ハロアルキル基又はパーハロアルキル基を表し、
−  Ｒ２は、水素原子、アルキル基、シクロアルキル基、アリール基又はアラルキル基を表す）
の化合物の触媒的ヒドロキシルに及ぶ。
【００１５】
定義
便宜上、本開示の更なる説明の前に、本明細書及び実施例において使用される特定の用語をここで記載する。これらの定義は、本開示の他の部分を考慮して読まれ、且つ当業者によるように理解されるべきである。本明細書において使用される用語は、当業者に認識され且つ公知である意味を有するが、しかしながら、便宜上及び完全性のために、特定の用語及びこれらの意味が以下に示される。
【００１６】
本明細書で用いられるとき、用語「アルキル」は、メチル、エチル、ｎ−プロピル、ｉｓｏ−プロピル、ｎ−ブチル、ｓｅｃ−ブチル、ｔ−ブチル、ペンチル、ｎ−ヘキシル、シクロヘキシルなど、直鎖、分岐状又は環状であり得る飽和炭化水素基を意味する。
【００１７】
本明細書で用いられるとき、用語「アリール」は、少なくとも１つの芳香環を含む、架橋環及び／又は縮合環系などの一価芳香族炭化水素基を意味する。アリール基の例としては、フェニル、ナフチルなどが挙げられる。用語「アリールアルキル」又は用語「アラルキル」は、アリールで置換されたアルキルを意味する。用語「アリールアルコキシ」は、アリールで置換されたアルコキシを意味する。
【００１８】
本明細書で用いられるとき、用語「環状基」は、脂環式基、芳香族基又は複素環基として分類される閉環炭化水素基を意味する。用語「脂環式基」は、脂肪族基の特性に類似する特性を有する環状炭化水素基を意味する。
【００１９】
本明細書で用いられるとき、本明細書で使用される用語「シクロアルキル」は、例えば、シクロヘキシルなど、３〜８つの炭素原子を含むシクロアルキル基を意味する。
【００２０】
冠詞「１つの（ａ）」、「１つの（ａｎ）」及び「その（ｔｈｅ）」は、冠詞の文法的対象の１つ又は２つ以上（即ち少なくとも１つ）を指すために使用される。
【００２１】
用語「及び／又は」は、「及び」、「又は」の意味及びまたこの用語に関連する要素の他の可能な組み合わせを全て包含する。
【００２２】
本明細書で用いられるとき、「重量パーセント」、「重量％」、「重量によるパーセント」、「重量による％」及びそれらの変形形態は、組成物の総重量で割られ、１００を乗じた物質の重量としての物質の濃度を意味する。
【００２３】
濃度、重量比又は量の任意の範囲の指定において、任意の具体的な上側の濃度、重量比又は量は、それぞれ任意の具体的な下側の濃度、重量比又は量と関連付けられ得ることに留意すべきである。
【００２４】
用語「含む」及び「含んでいる」は、包括的な開いた意味において使用され、付加的な要素が包含され得ることを意味する。本明細書の全体にわたり、文脈が他に必要としない限り、「含む（ｃｏｍｐｒｉｓｅ）」という語並びに変形形態、例えば「含む（ｃｏｍｐｒｉｓｅｓ）」及び「含んでいる」は、記載された要素若しくは工程又は要素若しくは工程の群を包含するが、任意の他の要素若しくは工程又は要素若しくは工程の群を排除するものではないことを意味すると理解される。
【００２５】
用語「包含する」は、「包含するが、限定されない」を意味するように使用される。「包含する」及び「包含するが、限定されない」は、互換的に使用される。
【００２６】
比、濃度、量及び他の数値データは、本明細書において範囲形式で示される場合がある。このような範囲形式は、単に便宜上及び簡潔さのために使用され、範囲の限界点として明示的に列挙される数値を包含するだけでなく、それぞれの数値及び部分範囲が明示的に列挙されるかのようにその範囲内に包含される全ての個々の数値又は部分範囲を包含するように柔軟に解釈されると理解されなければならない。
【００２７】
用語「〜」は、限界点を含むと理解されるべきである。
【図面の簡単な説明】
【００２８】
【図１】本発明によるマイクロポーラスアルミノチタノシリケート結晶性ゼオライト、ＺＳＭ−５（純粋なＭＦＩ）及びＭＣＭ−６８（純粋なＭＳＥ）のＸＲＤ画像である。
【図２】本発明によるマイクロポーラスアルミノチタノシリケート結晶性ゼオライト、ＭＣＭ−６８（純粋なＭＳＥ）及びアルカリ及び酸で処理された本発明によるゼオライトのＸＲＤ画像である。
【図３】本発明によるマイクロポーラスアルミノチタノシリケート結晶性ゼオライトのＳＥＭ画像であり、その典型的な形態を示している。これは、ゼオライトがＭＳＥ型の骨格（点線の長方形）及びＭＦＩ型の骨格（実線の長方形）の両方を有することを示す。
【図４】ＭＣＭ−６８（純粋なＭＳＥ）のＳＥＭ画像である。
【発明を実施するための形態】
【００２９】
本発明によるチタン含有マイクロポーラス結晶性ゼオライトは、ＭＳＥ骨格及びＭＦＩ骨格に関連するトポロジー構造を有する。ＭＳＥ骨格又はＭＦＩ骨格は、ＩＵＰＡＣによって承認された国際ゼオライト学会（ＩＺＡ）構造委員会によって割り当てられた骨格型コードの１つである。
【００３０】
典型的には、ＭＳＥ骨格は、特に、“Ｃｒｙｓｔａｌ  Ｓｔｒｕｃｔｕｒｅ  ｏｆ  Ｚｅｏｌｉｔｅ  ＭＣＭ−６８：Ａ  Ｎｅｗ  Ｔｈｒｅｅ−Ｄｉｍｅｎｓｉｏｎａｌ  Ｆｒａｍｅｗｏｒｋ  ｗｉｔｈ  Ｌａｒｇｅ  Ｐｏｒｅｓ”，Ｄｏｕｇｌａｓ  ｅｔ  ａｌ．，Ｊ．Ｐｈｙｓ．Ｃｈｅｍ．Ｂ，２００６，１１０（５），ｐｐ  ２０４５−２０５０に記載されている。
【００３１】
ＭＦＩ骨格は、特に、Ｋｏｋｏｔａｉｌｏ，Ｇ．Ｔ．，Ｌａｗｔｏｎ，Ｓ．Ｌ．，Ｏｌｓｏｎ，Ｄ．Ｈ．ａｎｄ  Ｍｅｉｅｒ，Ｗ．Ｍ．“Ｓｔｒｕｃｔｕｒｅ  ｏｆ  ｓｙｎｔｈｅｔｉｃ  ｚｅｏｌｉｔｅ  ＺＳＭ−５”Ｎａｔｕｒｅ，２７２，４３７−４３８（１９７８）、Ｏｌｓｏｎ，Ｄ．Ｈ．，Ｋｏｋｏｔａｉｌｏ，Ｇ．Ｔ．，Ｌａｗｔｏｎ，Ｓ．Ｌ．ａｎｄ  Ｍｅｉｅｒ，Ｗ．Ｍ．“Ｃｒｙｓｔａｌ  Ｓｔｒｕｃｔｕｒｅ  ａｎｄ  Ｓｔｒｕｃｔｕｒｅ−Ｒｅｌａｔｅｄ  Ｐｒｏｐｅｒｔｉｅｓ  ｏｆ  ＺＳＭ−５”Ｊ．Ｐｈｙｓ．Ｃｈｅｍ．，８５，２２３８−２２４３（１９８１）及びｖａｎ  Ｋｏｎｉｎｇｓｖｅｌｄ，Ｈ．，ｖａｎ  Ｂｅｋｋｕｍ，Ｈ．ａｎｄ  Ｊａｎｓｅｎ，Ｊ．Ｃ．“Ｏｎ  ｔｈｅ  ｌｏｃａｔｉｏｎ  ａｎｄ  ｄｉｓｏｒｄｅｒ  ｏｆ  ｔｈｅ  ｔｅｔｒａｐｒｏｐｙｌａｍｍｏｎｉｕｍ（ＴＰＡ）ｉｏｎ  ｉｎ  ｚｅｏｌｉｔｅ  ＺＳＭ−５  ｗｉｔｈ  ｉｍｐｒｏｖｅｄ  ｆｒａｍｅｗｏｒｋ  ａｃｃｕｒａｃｙ”Ａｃｔａ  Ｃｒｙｓｔａｌｌｏｇｒ．，Ｂ４３，１２７−１３２（１９８７）に記載されている。
【００３２】
本マイクロポーラスアルミノチタノシリケート結晶性ゼオライトは、ＡｌＯ２、ＳｉＯ２及びＴｉＯ２の四面体ユニットの三次元骨格と、
ＴｉｐＭｍｎ＋ＡｌｘＳｉＯｙ
（式中、
−  ｐは、Ｓｉに対するＴｉのモル比であり、且つ０．００５〜約０．１の値を有し、
−  Ｍは、カリウムイオン及び／若しくはナトリウムイオン又はそれらの交換可能なカチオンを表し、
−  ｍは、Ｓｉに対するＭのモル比であり、且つ約０．００１〜約０．０５で変動し、
−  ｎは、Ｍの原子価であり、
−  ｘは、Ｓｉに対するＡｌのモル比であり、且つ０．００２５〜約０．１で変動し、及び
−  ｙは、式：
ｙ＝（４・ｐ＋ｍ・ｎ＋３・ｘ＋４）／２
によって決定される値を有する）
の実験式によって表される、合成されたまま且つ無水状態の実験的組成とを有し、且つ
−  少なくとも、表Ａに記載されている強度を有するＸ線回折パターンを有することを特徴とする。
【００３３】
2021535074.tif 000005
【００３４】
表中、２１．７°に等しい２θ角におけるＭＳＥ骨格に特徴的なピーク強度と、２３．３°に等しい２θ角におけるＭＦＩ骨格に特徴的なピーク強度との比は、Ｘ線回折パターンにおいて８０：１〜１：１の範囲である。
【００３５】
Ｍがカリウムイオン又はナトリウムイオンと交換可能なカチオンである場合、それは、アルカリ、アルカリ土類金属、希土類金属、アンモニウムイオン、水素イオン及びこれらの混合物からなる群から選択され得る。
【００３６】
Ｍが１種の金属のみである場合、加重平均原子価は、その１種の金属の原子価、即ち＋１又は＋２である。しかしながら、２種以上のＭ金属が存在する場合、合計量の
Ｍｍｎ＋＝Ｍｍ１（ｎ１）＋＋Ｍｍ２（ｎ２）＋＋Ｍｍ３（ｎ３）．．．
であり、加重平均原子価「ｎ」は、以下の式で与えられる。
2021535074.tif 000006
【００３７】
好ましくは、ｐは、０．００８〜０．１である。
【００３８】
好ましくは、ｍは、０．００１〜０．０１である。
【００３９】
好ましくは、ｘは、０．００２５〜０．０２である。
【００４０】
好ましくは、ｙは、２〜３である。
【００４１】
本発明によるゼオライトの構造は、ｘ線分析により決定した。以下の実施例で示されるＸ線パターンは、標準的なＸ線粉末回折技術を使用して得た。放射線源は、４５ｋＶ及び３５ｍａで作動する高強度のＸ線管であった。銅のＫ−アルファ放射線からの回折パターンは、適切なコンピューターに基づく手法によって得た。平らに圧縮した粉末サンプルを２°〜５６°（２θ）で連続的にスキャンした。オングストローム単位の面間隔（ｄ）は、θとして表される回折ピークの位置から得た。θは、デジタル化データから観察されたブラッグ角である。強度は、バックグラウンドを差し引いた後の回折ピークの積分面積から決定した。「Ｉｏ」は、最も強い線又はピークの強度であり、「Ｉ」は、他の各ピークの強度である。１００×Ｉ／Ｉｏに関して、上記の表現は、以下の通りに定義される：ｗ＝０〜１５；ｍ＝１５〜６０；ｓ＝６０〜８０；及びｖｓ＝８０〜１００。ｖｓ、ｓ、ｍ及びｗは、それぞれ非常に強い、強い、中程度及び弱いことを表す。
【００４２】
本発明によるマイクロポーラスアルミノチタノシリケート結晶性ゼオライトは、図３に示されているようなＭＳＥ型骨格及びＭＦＩ型骨格の両方を有する。
【００４３】
好ましい一実施形態では、ＭＳＥ型骨格の形態で存在する結晶性ゼオライトの重量割合は、ゼオライトの総重量を基準として５０％〜９９％の範囲であり、且つＭＦＩ型骨格の形態で存在する結晶性ゼオライトの重量割合は、ゼオライトの総重量を基準として１％〜５０％の範囲である。
【００４４】
図３に示されているように、ＭＦＩ型骨格の形態で存在する結晶性ゼオライトは、ＭＳＥ型骨格の形態で存在するゼオライト中に埋め込まれている。本発明によるゼオライトの形態は、図４に示されているような純粋なＭＳＥ型骨格を有するＭＣＭ−６８と異なる。
【００４５】
本発明によるゼオライトの結晶サイズは、ＳＥＭによって観察した場合に０．１５μｍ〜１．００μｍ、好ましくは０．４０μｍ〜０．５０μｍの範囲である。
【００４６】
したがって、本発明は、ＡｌＯ２、ＳｉＯ２及びＴｉＯ２の四面体ユニットの三次元骨格と、
ＴｉｐＭｍｎ＋ＡｌｘＳｉＯｙ
（式中、
−  ｐは、Ｓｉに対するＴｉのモル比であり、且つ０．００５〜約０．１の値を有し、
−  Ｍは、カリウムイオン及び／若しくはナトリウムイオン又はそれらの交換可能なカチオンを表し、
−  ｍは、Ｓｉに対するＭのモル比であり、且つ約０．００１〜約０．０５で変動し、
−  ｎは、Ｍの原子価であり、
−  ｘは、Ｓｉに対するＡｌのモル比であり、且つ０．００２５〜約０．１で変動し、及び
−  ｙは、式：
ｙ＝（４・ｐ＋ｍ・ｎ＋３・ｘ＋４）／２
によって決定される値を有する）
の実験式によって表される、合成されたまま且つ無水状態の実験的組成とを有するマイクロポーラスアルミノチタノシリケート結晶性ゼオライトにおいて、
−  少なくとも、表Ａに記載されている強度を有するＸ線回折パターンを有することを特徴とするマイクロポーラスアルミノチタノシリケート結晶性ゼオライトを合成する方法に関する。
【００４７】
2021535074.tif 000007
【００４８】
表中、２１．７°に等しい２θ角におけるＭＳＥ骨格に特徴的なピーク強度と、２３．３°に等しい２θ角におけるＭＦＩ骨格に特徴的なピーク強度との比は、Ｘ線回折パターンにおいて８０：１〜１：１の範囲である。
【００４９】
この方法は、少なくとも、（ｉ）少なくとも水、及び
−  アルミニウム源、
−  アルカリ源、
−  構造規定剤、
−  ケイ素源、
−  ＡｌＯ２及びＳｉＯ２の四面体ユニットの三次元骨格を有し、且つＭＳＥ骨格型を有する結晶性アルミノシリケートゼオライト
を含む混合物を調製する工程、
（ｉｉ）ゼオライトを形成するのに十分な時間にわたり、１００℃〜２００℃の温度で反応混合物を加熱する工程、
（ｉｉｉ）酸を用いて前記ゼオライトを脱アルミニウム化する工程、
（ｉｖ）任意選択的に脱アルミニウム化ゼオライトを５０〜２００℃の温度で乾燥させ、且つ／又は脱アルミニウム化ゼオライトを５００〜１０００℃の温度で焼成する工程、
（ｖ）ゼオライトをチタン源と接触させる工程、及び
（ｖｉ）ゼオライトを５００〜１０００℃の温度で焼成する工程
を少なくとも含む。
【００５０】
工程（ｉ）
アルミニウム源としては、限定するものではないが、アルミニウムアルコキシド、沈降アルミナ、アルミニウム金属、アルミニウム塩及びアルミナゾルが挙げられる。アルミニウム源の具体例は、水酸化アルミニウム、アルミン酸ナトリウム、硝酸アルミニウム、硫酸アルミニウム、酸化アルミニウム、アルミニウムオルトｓｅｃ−ブトキシド及びアルミニウムオルトイソプロポキシドであり得る。
【００５１】
アルカリ源としては、限定するものではないが、アルカリ金属水酸化物、アルカリ金属塩、例えばハロゲン化物塩、硝酸塩、酢酸塩、炭酸塩及び重炭酸塩が挙げられる。アルカリ源の具体例は、水酸化リチウム、水酸化ナトリウム、水酸化カリウム、炭酸ナトリウム、重炭酸ナトリウム、炭酸カリウム及び重炭酸カリウムであり得る。
【００５２】
いくつかの実施形態では、アルカリ源は、水酸化カリウム及び／又はカリウム塩を含む。驚くべきことに、このようにして調製された触媒は、Ｈ２Ｏ２の変換に対する高い触媒活性を有し、Ｈ２Ｏ２を用いたフェノールのヒドロキシル化反応におけるヒドロキノンに対する高い選択性を有することが見出された。
【００５３】
好ましい実施形態では、アルカリ源は、水酸化カリウム及び／又はカリウム塩並びに水酸化ナトリウム及び／又はナトリウム塩を含む。Ｋ＋／Ｎａ＋のモル比は、１以上である。より好ましくは、Ｋ＋／Ｎａ＋のモル比は、２〜５の範囲である。
【００５４】
構造規定剤は、ゼオライトの合成中に特定の型の細孔及びチャネルの形成を導くために使用される。好ましくは、構造規定剤は、ジメチルジプロピルアンモニウム、コリン、エチルトリメチルアンモニウム（ＥＴＭＡ）、ジエチルジメチルアンモニウム（ＤＥＤＭＡ）、テトラエチルアンモニウム（ＴＥＡ）、テトラプロピルアンモニウム（ＴＰＡ）、トリメチルプロピルアンモニウム、トリメチルブチルアンモニウム、ジメチルジエタノールアンモニウム及びこれらの混合物からなる群から選択される有機アンモニウムカチオンを有する有機化合物である。構造規定剤は、好ましくは、水酸化物、塩化物、臭化物、ヨウ化物又はフッ化物の化合物であり得る。構造規定剤の具体例は、ジメチルジプロピルアンモニウムヒドロキシド、ジメチルジプロピルアンモニウムクロリド、ジメチルジプロピルアンモニウムブロミド、エチルトリメチルアンモニウムヒドロキシド、ジエチルジメチルアンモニウムヒドロキシド、テトラエチルアンモニウムヒドロキシド、テトラプロピルアンモニウムヒドロキシド又はテトラプロピルアンモニウムクロリドであり得る。
【００５５】
ケイ素源としては、限定するものではないが、シリカ、水中でシリケートイオンを生成することができるケイ素含有化合物、コロイダルシリカ、沈降シリカ、湿式プロセスシリカ、乾式プロセスシリカ、ケイ酸ナトリウム及びケイ酸カリウムなどのアルカリケイ酸塩が挙げられる。
【００５６】
ＡｌＯ２及びＳｉＯ２の四面体ユニットの三次元骨格を有し、且つＭＳＥ骨格型を有する結晶性アルミノシリケートゼオライトは、種結晶として反応媒体に添加される。ＭＳＥ骨格型を有する前記種結晶は、ＭＣＭ−６８、ＹＮＵ−２及びＵＺＭ−３５であり得る。ＭＣＭ−６８が好ましい種結晶である。ケイ素源と種結晶との重量比は、３：１〜４０：１の範囲である。
【００５７】
アルミニウム源とケイ素源との重量比は、１：５〜１：５０の範囲である。
【００５８】
アルカリ源とケイ素源との重量比は、０．０５：１〜５：１の範囲である。
【００５９】
構造規定剤とケイ素源との重量比は、０．０５：１〜５：１の範囲である。
【００６０】
好ましくは、構造規定剤とケイ素源との重量比は、０．０５：１〜１：１の範囲である。
【００６１】
いくつかの実施形態では、アルミニウム前駆体は、水溶液中でアルミニウム源とアルカリ源とを混合することによって最初に形成することができる。次いで、構造規定剤とケイ素源とが溶液に添加され、ゾルを得るのに十分な時間にわたって撹拌が継続された後、ＡｌＯ２及びＳｉＯ２の四面体ユニットの三次元骨格を有し、且つＭＳＥ骨格型を有する結晶性アルミノシリケートゼオライトが添加された。
【００６２】
工程（ｉｉ）
ゼオライトを形成するのに十分な加熱時間は、好ましくは、０．５〜２１日であり得る。
【００６３】
工程（ｉｉｉ）
ゼオライトを脱アルミニウム化するための酸は、特に限定されない。好ましくは、酸は、塩化水素、臭化水素、硫酸又は硝酸などの無機酸である。これらの中では、硝酸がより好ましい。
【００６４】
特に硝酸を使用する場合、酸濃度は、０．０５Ｍ〜１０Ｍであり得る。
【００６５】
５０〜４００のＳｉ／Ａｌ原子比を得るために、脱アルミニウム化工程を１回以上繰り返すことができる。
【００６６】
工程（ｉｖ）
焼成の温度は、好ましくは、５００〜８００℃である。
【００６７】
工程（ｖ）
本発明によるチタン源は、四塩化チタン、四臭化チタン、チタンイソプロポキシド、チタンｎ−ブトキシド、チタンエトキシド、三塩化チタン及び硫酸チタニルなどのチタン塩であり得る。
【００６８】
チタン源は、オキシ硫酸チタン、オキシ塩化チタン、チタニアスラリー又は水酸化チタンでもあり得る。
【００６９】
チタン源は、気相又は液相で導入することができ、気相が好ましい。
【００７０】
工程（ｖｉ）
焼成の温度は、好ましくは、５００〜８００℃である。
【００７１】
別の態様では、本発明は、ＡｌＯ２、ＳｉＯ２及びＴｉＯ２の四面体ユニットの三次元骨格と、
ＴｉｐＭｍｎ＋ＡｌｘＳｉＯｙ
（式中、
−  ｐは、Ｓｉに対するＴｉのモル比であり、且つ０．００５〜約０．１の値を有し、
−  Ｍは、カリウムイオン及び／若しくはナトリウムイオン又はそれらの交換可能なカチオンを表し、
−  ｍは、Ｓｉに対するＭのモル比であり、且つ約０．００１〜約０．０５で変動し、
−  ｎは、Ｍの原子価であり、
−  ｘは、Ｓｉに対するＡｌのモル比であり、且つ０．００２５〜約０．１で変動し、及び
−  ｙは、式：
ｙ＝（４・ｐ＋ｍ・ｎ＋３・ｘ＋４）／２
によって決定される値を有する）
の実験式によって表される、合成されたまま且つ無水状態の実験的組成とを有する、本発明の方法から得ることができるマイクロポーラスアルミノチタノシリケート結晶性ゼオライトに関する。
【００７２】
したがって、本発明の方法に従って得られるマイクロポーラスアルミノチタノシリケート結晶性ゼオライトは、少なくとも、表Ａに記載されている強度を有するＸ線回折パターンを有することを特徴とする。
【００７３】
2021535074.tif 000008
【００７４】
表中、２１．７°に等しい２θ角におけるＭＳＥ骨格に特徴的なピーク強度と、２３．３°に等しい２θ角におけるＭＦＩ骨格に特徴的なピーク強度との比は、Ｘ線回折パターンにおいて８０：１〜１：１の範囲である。
【００７５】
本発明は、ＡｌＯ２、ＳｉＯ２及びＴｉＯ２の四面体ユニットの三次元骨格と、
ＴｉｐＭｍｎ＋ＡｌｘＳｉＯｙ
（式中、
−  ｐは、Ｓｉに対するＴｉのモル比であり、且つ０．００５〜約０．１の値を有し、
−  Ｍは、カリウムイオン及び／若しくはナトリウムイオン又はそれらの交換可能なカチオンを表し、
−  ｍは、Ｓｉに対するＭのモル比であり、且つ約０．００１〜約０．０５で変動し、
−  ｎは、Ｍの原子価であり、
−  ｘは、Ｓｉに対するＡｌのモル比であり、且つ０．００２５〜約０．１で変動し、及び
−  ｙは、式：
ｙ＝（４・ｐ＋ｍ・ｎ＋３・ｘ＋４）／２
によって決定される値を有する）
の実験式によって表される、合成されたまま且つ無水状態の実験的組成とを有するマイクロポーラスアルミノチタノシリケート結晶性ゼオライトにおいて、
−  少なくとも、表Ａに記載されている強度を有するＸ線回折パターンを有することを特徴とするマイクロポーラスアルミノチタノシリケート結晶性ゼオライトを含む触媒組成物にも関する。
【００７６】
2021535074.tif 000009
【００７７】
表中、２１．７°に等しい２θ角におけるＭＳＥ骨格に特徴的なピーク強度と、２３．３°に等しい２θ角におけるＭＦＩ骨格に特徴的なピーク強度との比は、Ｘ線回折パターンにおいて８０：１〜１：１の範囲である。
【００７８】
この触媒組成物は、触媒の総重量を基準として少なくとも０．２重量％の本発明のゼオライトを含む。好ましくは、この触媒組成物は、触媒の総重量を基準として５０重量％〜１００重量％の本発明のゼオライトを含む。
【００７９】
前記触媒組成物において、本発明によるゼオライトは、単結晶の全体又は一部からなる粉末を含む粉末の形態で使用され得るか、又は代わりに錠剤、押出物若しくは球状体などの成形凝集体中に組み込まれ得、これらは、適用される触媒反応の条件下で実質的に不活性であるバインダー材料をゼオライトと組み合わせることによって得ることができる。バインダー材料としては、任意の適切な材料、例えばシリカ、金属酸化物又は粘土（モンモリロナイト、ベントナイト及びカオリン粘土など）を使用することができ、粘土は、任意選択的に、使用前に焼成又は化学的に変性され得る。
【００８０】
本発明は、
2021535074.tif 000010
（式中、
−  ｎは、０〜４、好ましくは０、１又は２に等しい数であり、
−  Ｒ１は、同じであるか又は異なり、アルキル基、アルコキシ基、ヒドロキシル基、ハロゲン原子、ハロアルキル基又はパーハロアルキル基を表し、
−  Ｒ２は、水素原子、アルキル基、シクロアルキル基、アリール基又はアラルキル基を表す）
の化合物の触媒的ヒドロキシル化であって、ＡｌＯ２、ＳｉＯ２及びＴｉＯ２の四面体ユニットの三次元骨格と、
ＴｉｐＭｍｎ＋ＡｌｘＳｉＯｙ
（式中、
−  ｐは、Ｓｉに対するＴｉのモル比であり、且つ０．００５〜約０．１の値を有し、
−  Ｍは、カリウムイオン及び／若しくはナトリウムイオン又はそれらの交換可能なカチオンを表し、
−  ｍは、Ｓｉに対するＭのモル比であり、且つ約０．００１〜約０．０５で変動し、
−  ｎは、Ｍの原子価であり、
−  ｘは、Ｓｉに対するＡｌのモル比であり、且つ０．００２５〜約０．１で変動し、及び
−  ｙは、式：
ｙ＝（４・ｐ＋ｍ・ｎ＋３・ｘ＋４）／２
によって決定される値を有する）
の実験式によって表される、合成されたまま且つ無水状態の実験的組成とを有するマイクロポーラスアルミノチタノシリケート結晶性ゼオライトにおいて、
−  少なくとも、表Ａに記載されている強度を有するＸ線回折パターンを有することを特徴とするマイクロポーラスアルミノチタノシリケート結晶性ゼオライトを含む触媒の存在下において、前記式（Ｉ）の化合物をＨ２Ｏ２と反応させることによる触媒的ヒドロキシル化に及ぶ。
【００８１】
2021535074.tif 000011
【００８２】
表中、２１．７°に等しい２θ角におけるＭＳＥ骨格に特徴的なピーク強度と、２３．３°に等しい２θ角におけるＭＦＩ骨格に特徴的なピーク強度との比は、Ｘ線回折パターンにおいて８０：１〜１：１の範囲である。
【００８３】
何らかの特定の理論に拘束されることを望むものではないが、本発明によるゼオライトを含む触媒を使用すると、Ｈ２Ｏ２の高い変換率及び式（Ｉ）の化合物のパラ−ヒドロキシル化に対する高い選択率を得ることができる。
【００８４】
何らかの特定の理論に拘束されることを望むものではないが、本発明によるゼオライトを含む触媒を使用すると、Ｈ２Ｏ２の高い変換率及びヒドロキノンの高い選択率を得ることができる。
【００８５】
有利には、本発明によるプロセスは、オルト／パラヒドロキシル化生成物比を制御することを可能にする。特に、オルト／パラのモル比は、１以下、好ましくは０．５以下、より好ましくは０．２以下、更により好ましくは０．１以下である。
【００８６】
特に、フェノールのヒドロキシル化において、カテコール／ヒドロキノンのモル比は、１以下、好ましくは０．５以下、より好ましくは０．２以下、更により好ましくは０．１以下である。
【００８７】
本発明の特定の態様によれば、Ｒ２は、Ｈ、Ｃ１〜Ｃ６アルキル基からなる群から選択される。より好ましくは、Ｒ２は、Ｈ、メチル、エチル、プロピル及びイソプロピルからなる群から選択される。
【００８８】
一般式（Ｉ）によって表される化合物は、特に、フェノール、ｍ−クレゾール、ｏ−クレゾール、２−メトキシフェノール又は２−エトキシフェノールであり得る。
【００８９】
一般式（Ｉ）で表される化合物は、アニソール又はフェネトールなどのアルキルフェニルエーテルであり得る。
【００９０】
有利には、触媒は、本発明によるマイクロポーラスアルミノチタノシリケート結晶性ゼオライトのみを含む。
【００９１】
式（Ｉ）の化合物に対する触媒の重量割合は、０．１％〜２０％であり得る。好ましくは、式（Ｉ）の化合物に対する触媒の重量割合は、０．４％以上、より好ましくは１％以上である。好ましくは、式（Ｉ）の化合物に対する触媒の重量割合は、１５％以下、より好ましくは１０％以下である。
【００９２】
本発明に従って使用されるＨ２Ｏ２は、水溶液の形態又は有機溶液の形態であり得る。
【００９３】
Ｈ２Ｏ２水溶液の濃度は、それ自体重要ではないものの、反応媒体中にできるだけ少ない量の水が入るように選択される。通常、少なくとも１０重量％、好ましくは約３０％のＨ２Ｏ２を含む過酸化水素水溶液が使用される。Ｈ２Ｏ２水溶液の濃度は、典型的には１０重量％〜７０重量％のＨ２Ｏ２であり、通常、２０％〜３０％である。
【００９４】
工業的に許容される収率を得るために、０．０１〜０．５、好ましくは０．１０〜０．４０のＨ２Ｏ２／式（Ｉ）の化合物のモル比を使用することが好ましい。
【００９５】
使用されるＨ２Ｏ２は、一度に添加されるか又は複数回に分けて添加され得る。
【００９６】
Ｈ２Ｏ２の供給方式は、Ｈ２Ｏ２の利用効率を最大７０％改善するように本研究で調整した。
【００９７】
その結果、Ｈ２Ｏ２の添加速度を遅くすることは、総収率を明らかに低下させることなく、Ｈ２Ｏ２の利用効率を高めるのに有効であることが示された。
【００９８】
本発明は、バッチ式プロセス、半バッチ式プロセス及び連続フロープロセスのいずれの方法によっても実施することができる。様々なタイプの反応器が本発明による方法を実施するために使用され得る。有利には、本発明による方法は、撹拌型反応器若しくは縦続撹拌型反応器又は代わりに押し出し流れ反応器内、例えば水平に、縦に置かれた又は傾斜された管形反応器内で実施される。
【００９９】
代わりに、本発明は、固定床反応器で実施することができる。触媒は、押出物又はビーズの形態であり得る。
【０１００】
好ましくは、ヒドロキシル化反応は、特に水、プロトン性溶剤、非プロトン性溶剤、水／プロトン性溶剤混合物及び水／非プロトン性溶剤混合物から選択される溶剤の存在下で行われる。プロトン性溶剤は、水、アルコール、特にメタノール、エタノール、プロパノール、イソプロパノール又はｔｅｒｔ−ブタノール及び酸、特に酢酸から選択され得る。ヒドロキシル化反応は、特に好ましくは、水中で実施される。非プロトン性溶剤は、アセトン及び任意の他のケトン、ニトリル、例えばアセトニトリル又はエステル、例えばメチルアセテート、エチルアセテート、プロピルアセテート又はブチルアセテートであり得る。
【０１０１】
好ましくは、溶剤は、式（Ｉ）の化合物に対して０．０５〜５０及び好ましくは０．２〜２０のモル比率で使用される。
【０１０２】
上に明記したように、一変形形態により、水は、１／０．０１〜１／２０及び好ましくは１／０．１〜１／２の水／溶剤モル比率で他の溶剤と混合され得る。
【０１０３】
反応の温度は、通常、３０℃以上、好ましくは４０℃以上、より好ましくは５０℃以上である。通常、反応の温度は、１３０℃以下、好ましくは１００℃以下、より好ましくは８０℃以下である。
【０１０４】
「使用触媒」という用語は、ヒドロキシル化反応で使用されてきた本発明による触媒を指す。
【０１０５】
「再生触媒」という用語は、再生プロセスを経た使用済み触媒を指す。
【０１０６】
ヒドロキシル化プロセスの最後に得られた使用済み触媒は、当業者に公知の任意の方法に従って再生することができる。一態様によれば、使用済み触媒は、焼成によって再生することができる。焼成は、５００℃以上、好ましくは５５０℃以上、より好ましくは６００℃以上、更により好ましくは６５０℃以上の温度で行うことができる。焼成は、通常、９００℃以下、好ましくは８５０℃以下、より好ましくは８００℃以下の温度で行われる。焼成は、通常、４時間以上、好ましくは５時間以上、より好ましくは６時間以上の時間行われる。焼成は、通常、１２時間以下、好ましくは１０時間以下、より好ましくは８時間以下の時間行われる。
【０１０７】
別の態様によれば、再生は、化学的再生であり得る。通常、化学的再生は、Ｈ２Ｏ２を使用して行うことができる。Ｈ２Ｏ２水溶液の濃度は、典型的には１０重量％〜７０重量％、通常、２０重量％〜４５重量％のＨ２Ｏ２である。化学的再生は、通常、３０℃〜好ましくは４０℃より高い、より好ましくは５０℃より高い温度で行われる。化学的再生は、通常、１１０℃より低い、好ましくは１００℃より低い、より好ましくは９０℃より低い温度で行われる。化学的再生は、通常、２時間以上、好ましくは３時間以上、より好ましくは４時間以上の時間行われる。化学的再生は、通常、１２時間以下、好ましくは１０時間以下、より好ましくは８時間以下の時間行われる。
【０１０８】
有利には、再生された触媒の性能は、未使用の触媒の性能と均等である。
【０１０９】
参照により本明細書に組み込まれる任意の特許、特許出願及び刊行物の開示が、それが用語を不明確とし得る程度まで本出願の記載と対立する場合、本記載が優先するものとする。
【実施例】
【０１１０】
ここで、本開示を実施例で説明するが、それは、本開示の作用を説明することを意図し、限定的に理解して本開示の範囲に対する何らかの限定を暗示することを意図しない。本開示の範囲内にある別の実施例も可能である。
【０１１１】
実施例１
オートクレーブ内に０．２ｇのＡｌ（ＯＨ）３、０．２８ｇのＫＯＨ、０．１２ｇのＮａＯＨ及び３０ｇの水を入れ、１２０℃のオーブン内で１２時間加熱してＡｌ前駆体を溶解した。次いで、２．２５ｇの溶液（４０％ＤＭＤＰＡＯＨ：ジメチルジプロピルアンモニウムヒドロキシド、ＳＡＣＨＥＭより）及び６．６７ｇの３０％シリカゾルを添加し、１０分間撹拌を継続し、続いて０．２ｇのアルミノシリケートＭＣＭ−６８（Ｇｒｅｅｎ  Ｃｈｅｍ．，２０１６，１８，７３５−７４１に記載の方法により得たもの）を種結晶として添加した。
【０１１２】
更に２時間撹拌した後、オートクレーブを１７０℃に４日間置いた。その後、サンプルを濾過し、水で洗浄し、乾燥した。
【０１１３】
誘導結合プラズマ原子発光分析（ＩＣＰ−ＡＥＳ）によって決定されたこのサンプルのＳｉ／Ａｌ原子比は、７．４である。
【０１１４】
得られた材料を酸洗浄及び焼成の処理によって脱アルミニウム化した。典型的な工程では、材料を還流条件下で１ＭのＨＮＯ３溶液と２４時間混合し、次いでこれを水で洗浄し、８０℃で乾燥し、６５０℃で１０時間焼成した。その後、材料を再び還流条件下において６ＭのＨＮＯ３で２４時間処理した。サンプルは、濾過及び乾燥後、誘導結合プラズマ原子発光分析（ＩＣＰ−ＡＥＳ）によって決定された２６３のＳｉ／Ａｌ原子比を得た。
【０１１５】
脱アルミニウムしたサンプルをＮ２流中で５００℃まで２時間加熱した後、ＴｉＣｌ４が入っている容器にＮ２を吹き込んだ。チタン化後のサンプルを最後に６００℃で２時間焼成し、本発明の多孔質結晶性ゼオライトを得た。
【０１１６】
誘導結合プラズマ原子発光分析（ＩＣＰ−ＡＥＳ）によって決定されたこのゼオライトのＳｉ／Ｔｉ原子比は、７０である。
【０１１７】
生成物から観察された代表的な回折線を表Ｂに示す。
【０１１８】
2021535074.tif 000012
【０１１９】
図１は、本発明によるマイクロポーラスアルミノチタノシリケート結晶性ゼオライト、ＺＳＭ−５（純粋なＭＦＩ）及びＭＣＭ−６８（純粋なＭＳＥ）のＸＲＤ画像である。これは、本発明によるゼオライトが、ＭＳＥ骨格に特徴的なピークと、ＭＦＩ骨格に特徴的なピークとの両方を有し、Ｘ線回折パターンでの２１．７°に等しい２θ角におけるＭＳＥ骨格に特徴的なピーク強度と、２３．３°に等しい２θ角におけるＭＦＩ骨格に特徴的なピーク強度との比が８０：１〜１：１の範囲であることを示している。
【０１２０】
本発明によるゼオライトのＮａＯＨ処理を、１ｇのゼオライトを０．２ＭのＮａＯＨ水溶液３０ｇと６５℃で３０分間混合することによって行った。本発明によるゼオライトの酸処理は、ゼオライトを１ＭのＨＮＯ３水溶液と還流条件下で２４時間混合し、次いでこれを水で洗浄し、８０℃で乾燥し、６５０℃で１０時間焼成することによって行った。その後、材料を再度還流条件下において６ＭのＨＮＯ３溶液で２４時間処理した。図２に示されているように、ゼオライトのＮａＯＨ処理後にＭＦＩ骨格が残っている一方、ＭＳＥ骨格が消失しており、これは、ゼオライト中にＭＦＩが存在することを示している。他方で、本発明によるゼオライトの骨格は、酸処理後も変化していない。
【０１２１】
実施例２
Ｈ２Ｏ２を用いたフェノールのヒドロキシル化を以下の通りに行った：実施例１で調製したマイクロポーラスアルミノチタノシリケート結晶性ゼオライト（２０ｍｇ）、フェノール（２１．２５ｍｍｏｌ）及びＨ２Ｏ２の３１重量％水溶液（４．２５ｍｍｏｌ）を反応器内に入れた。その後、溶媒として４ｇのエタノールを混合物に添加した。反応混合物を７０℃で６０分間撹拌し、その後、直ちに氷浴で冷却して反応を停止した。９７．５％のＨ２Ｏ２の変換率、５２％のＨ２Ｏ２利用効率（Ｈ２Ｏ２効率＝（ヒドロキノン＋カテコール）のモル数／変換されたＨ２Ｏ２のモル数）及び１２．５のヒドロキノン／カテコール比が得られた。
【０１２２】
実施例３
Ｈ２Ｏ２を用いたフェノールのヒドロキシル化を以下の通りに行った：実施例１で調製した０．２ｇのマイクロポーラスアルミノチタノシリケート結晶性ゼオライト、３ｇのＨ２Ｏ、５ｇのエタノール、１０ｇのフェノールを反応器内に入れた。反応温度を７０℃に上げた。次いで、３１重量％のＨ２Ｏ２水溶液（２１．２５ｍｍｏｌ）を２時間以内に滴下した。その後、反応を更に３時間行った。最後に、９７％のＨ２Ｏ２の変換率、８０％のＨ２Ｏ２利用効率（Ｈ２Ｏ２効率＝（ヒドロキノン＋カテコール）のモル数／変換されたＨ２Ｏ２のモル数）及び８．３のヒドロキノン／カテコール比が得られた。
【０１２３】
実施例４
Ｈ２Ｏ２を用いたフェノールのヒドロキシル化を以下の通りに行った：実施例１で調製したマイクロポーラスアルミノチタノシリケート結晶性ゼオライト（６．５７ｇ）、フェノール（６５．７ｇ、０．７０ｍｏｌ）及び３０重量％のＨ２Ｏ２水溶液（０．２５ｍｏｌ）を反応器内に入れた。次いで、溶媒としての２８ｇのエタノールを混合物に添加した。反応混合物を７０℃で６０分間撹拌し、その後、直ちに氷浴で冷却して反応を停止した。９９．７％のＨ２Ｏ２の変換率、８２．９％のＨ２Ｏ２利用効率（Ｈ２Ｏ２効率＝（ヒドロキノン＋カテコール）のモル数／変換されたＨ２Ｏ２のモル数）及び１２．５のヒドロキノン／カテコール比が得られた。
【０１２４】
実施例５
Ｈ２Ｏ２を用いたフェノールのヒドロキシル化を以下の通りに行った：実施例１で調製したマイクロポーラスアルミノチタノシリケート結晶性ゼオライト（６．５７ｇ）、フェノール（６５．７ｇ、０．７０ｍｏｌ）及び３０重量％のＨ２Ｏ２水溶液（０．１２５ｍｏｌ）を反応器内に入れた。次いで、溶媒としての２８ｇのエタノールを混合物に添加した。反応混合物を７０℃で６０分間撹拌し、その後、直ちに氷浴で冷却して反応を停止した。９９．５％のＨ２Ｏ２の変換率、９６％のＨ２Ｏ２利用効率（Ｈ２Ｏ２効率＝（ヒドロキノン＋カテコール）のモル数／変換されたＨ２Ｏ２のモル数）及び１２．５のヒドロキノン／カテコール比が得られた。
【０１２５】
実施例６
Ｈ２Ｏ２を用いたアニソールのヒドロキシル化を以下の通りに行った：実施例１で調製したマイクロポーラスアルミノチタノシリケート結晶性ゼオライト（２０ｍｇ）、アニソール（２１．２５ｍｍｏｌ）及び３１重量％のＨ２Ｏ２水溶液（４．２５ｍｍｏｌ）を反応器内に入れた。その後、溶媒として４ｇのエタノールを混合物に添加した。反応混合物を７０℃で６０分間撹拌し、その後、直ちに氷浴で冷却して反応を停止した。９８％のＨ２Ｏ２の変換率、８５％のＨ２Ｏ２利用効率（Ｈ２Ｏ２効率＝（パラ−メトキシフェノール＋グアイアコール）のモル数／変換されたＨ２Ｏ２のモル数）及び１０のパラ−メトキシフェノール／グアイアコール比が得られた。
【０１２６】
比較例１
Ｔｉ−ＭＣＭ−６８を使用するフェノールのヒドロキシル化
Ｔｉ−ＭＣＭ−６８：Ｓｉ／Ｔｉ＝５２、Ｓｉ／Ａｌ＝７６。
Ｈ２Ｏ２を用いたフェノールのヒドロキシル化を以下の通りに行った。Ｔｉ−ＭＣＭ−６８（２０ｍｇ）、フェノール（２１．２５ｍｍｏｌ）及び３１重量％のＨ２Ｏ２水溶液（４．２５ｍｍｏｌ）を反応器内に入れた。その後、溶媒として４ｇのエタノールを混合物に添加した。反応混合物を７０℃で６０分間撹拌し、その後、直ちに氷浴で冷却して反応を停止した。４９％のＨ２Ｏ２変換率、５２％のＨ２Ｏ２利用効率（Ｈ２Ｏ２効率＝（ヒドロキノン＋カテコール）のモル数／変換されたＨ２Ｏ２のモル数）及び１２．５のヒドロキノン／カテコール比が得られた。
【０１２７】
比較例２
脱アルミニウム化アルミノシリケートゼオライトを使用するフェノールのヒドロキシル化
脱アルミニウム化アルミノシリケートゼオライトを、チタン化工程を除いて実施例１と同じ方法で調製した。Ｈ２Ｏ２を用いたフェノールのヒドロキシル化を実施例２と同じ方法で行った。このようなゼオライトを触媒として使用することによるＨ２Ｏ２の変換率は、１％未満である。
【０１２８】
比較例３
チタンシリカライト−１によるフェノールのヒドロキシル化
０．２ｇのチタンシリカライト−１（ＴＳ−１）、３ｇのＨ２Ｏ、５ｇのエタノール、１０ｇのフェノールを反応器内に入れた。反応温度を７０℃に上げた。次いで、３１重量％のＨ２Ｏ２水溶液（２１．２５ｍｍｏｌ）を２時間以内に滴下した。その後、反応を更に３時間行った。最後に、５３％のＨ２Ｏ２変換率、６４％のＨ２Ｏ２利用効率（Ｈ２Ｏ２効率＝（ヒドロキノン＋カテコール）のモル数／変換されたＨ２Ｏ２のモル数）及び１．６のヒドロキノン／カテコール比が得られた。
【０１２９】
実施例７
２．２５ｇの代わりに３ｇの溶液（４０％のＤＭＤＰＡＯＨ：ジメチルジプロピルアンモニウムヒドロキシド、ＳＡＣＨＥＭより）であることを除いて、実施例１と同じようにプロセスを行った。生成物から観察された代表的な回折線を理解するために表Ｂを参照することができる。対応するＸＲＤ画像は、図１と同じである。
【図１】
2021535074.tif 000016
【図２】
2021535074.tif 000017
【図３】
2021535074.tif 000018
【図４】
2021535074.tif 000019
【国際調査報告】
2021535074.tif 000020
2021535074.tif 000021
2021535074.tif 000022